(57)【特許請求の範囲】
【請求項１】
ポリエチレンにビニルシラン処理を施したシラン架橋ポリエチレンと、シリカ、タルク、クレー、シラン改質クレー、マイカ、シラン改質マイカ、炭酸カルシウム、炭酸マグネシウム、ケイ酸マグネシウムや硫酸バリウムから選ばれた１種以上の充填剤を配合してなるエチレン−プロピレン−ジエン共重合体、塩素化イソブチレン−イソプレン共重合体、ポリクロロプレン、又はアクリロニトリル−ブタジエン共重合体を含むゴム材料との直接加硫による接着によって一体化したシラン架橋ポリエチレン樹脂／ゴム複合体。
【請求項２】
請求項１に記載のシラン架橋ポリエチレン樹脂／ゴム複合体を内層側として用いたことを特徴とするゴムホース。
【発明の詳細な説明】
【技術分野】
【０００１】
本発明は、耐熱性、耐薬品性に優れたシラン架橋ポリエチレンをゴム材料に強固に接着した活性シラン反応基を含むシラン架橋ポリエチレン/ゴム複合体に関する。
【背景技術】
【０００２】
ポリエチレンやポリブテンなどのポリオレフィン系樹脂は、ゴムに比べて、高い剛性を持つとともに、軽くて加工しやすい特徴を持ち、酸などの薬品への耐性も有しているが、剛性が高いことにより、柔軟性を求められるホース材料やパッキン材料への適用時には、薬液との接触側にポリオレフィン系樹脂を使い、外側に柔軟な熱可塑性エラストマーを熱溶融接着させた複合品として使用されてきた。しかしながら、当該構造の場合、柔軟性は確保できるが、熱可塑性エラストマーは、ゴムに比べ熱による応力緩和が大きく、ホースカシメ部又はパッキン材としてのシール性で問題があった。
また、ゴムと複合化製品を形成する場合、ゴム材料との反応性が低いため、接着させるためにはポリエチレンに電子線を照射する（特開平６−１２６８９４号公報）などの複雑な工程が必要であった。
【０００３】
一方、熱可塑性プラスチックとしての鎖状構造ポリエチレンの分子どうしをところどころ結合させて立体の網目構造にすることで、ポリエチレンの持つ高い剛性に加え、耐熱性や耐薬品性をさらに改良した架橋ポリエチレンが開発されているが、ゴムとの接着一体化して複合化した製品を形成することについてはほとんど検討されていないのが現状である。
【０００４】
【特許文献１】特開平６−１２６８９４号公報
【発明の開示】
【発明が解決しようとする課題】
【０００５】
本発明の目的は、耐熱性や耐薬品性に優れた、活性シラン反応基を含むシラン架橋ポリエチレンとゴム材料とを強固に接着したシラン架橋ポリエチレン/ゴム複合体を提供することにある。
また、耐熱性や耐薬品性に優れた、活性シラン反応基を含むシラン架橋ポリエチレン/ゴム複合体を使用したゴムホースなどのゴム製品を提供することにある。
【課題を解決するための手段】
【０００６】
本発明は、上記従来の実情に鑑みてなされたものであって、活性シラン反応基を含むシラン架橋ポリエチレンとゴム材料とを直接加硫接着して一体化したことを特徴とする。
本発明における直接加硫接着して一体化とは、強固に接着した複合化製品を意味するもので、その代表的な製品としてゴムホースを挙げることができる。
【０００７】
すなわち、本発明は、以下の構成を特徴とするものである。
（１）ポリエチレンにビニルシラン処理を施したシラン架橋ポリエチレンとゴム材料との直接加硫による接着によって一体化したシラン架橋ポリエチレン樹脂/ゴム複合体。
（２）上記ゴム材料のゴム配合剤として白色充填剤又は有機過酸化物の少なくともいずれか一方を使用することを特徴とする（１）に記載のシラン架橋ポリエチレン樹脂/ゴム複合体。
（３）白色充填剤として、シリカ、シラン改質クレー及びシラン改質マイカから選ばれた少なくとも一成分を使用することを特徴とする（１）又は（２）に記載のシラン架橋ポリエチレン樹脂/ゴム複合体。
（４）高密度ポリエチレンからなるシラン架橋ポリエチレン樹脂を用いることを特徴とする(１)〜（３）のいずれかに記載のシラン架橋ポリエチレン樹脂/ゴム複合体。
（５）未加硫ゴム材料の少なくとも片面とシラン架橋ポリエチレンとを積層し、直接加硫によって接着する、（１）〜（４）のいずれかに記載のシラン架橋ポリエチレン樹脂/ゴム複合体を製造する方法。
（６）上記（１）〜（４）のいずれかに記載のシラン架橋ポリエチレン樹脂/ゴム複合体を内層側(流体通過側)として用いたことを特徴とするゴムホース。
（７）予め成形したシラン架橋ポリエチレンホースの上に未加硫ゴム材料を被覆し、加硫することを特徴とする（６）に記載のゴムホースの製造方法。
（８）外側層の未加硫ゴム材料と内側層のシラン架橋ポリエチレンを共押出によって積層化し、加硫することを特徴とする（６）に記載のゴムホースの製造方法。
【０００８】
本発明者は、ポリエチレンの中でとりわけ活性シラン反応基を含むシラン架橋ポリエチレンと未加硫ゴムを直接加硫によって接着一体化したときに、シラン架橋ポリエチレンの本来有する優れた耐薬品性と、加硫ゴムが本来有する弾力性のある柔軟性や耐熱性を相乗的に発揮することができ、予期し得る以上の耐薬品性、柔軟性及び耐熱性に優れたシラン架橋ポリエチレン/ゴム複合体が得られることを見出し、本発明に至った。
【０００９】
本発明において用いられるシラン架橋ポリエチレンとは、ポリエチレンに導入された活性シラン基が水と反応することによって、ポリエチレンが３次元的網目構造を形成し、その網目構造の形成によって、飛躍的に耐熱性、耐薬品性や耐クリープ特性が向上した公知ポリマーである。
【００１０】
すなわち、上記シラン架橋ポリエチレンは、ポリエチレンに活性シラン基を導入したもので、活性シラン基を導入するためには、化学反応プロセスとして、ポリエチレンにビニルトリメトキシシランと過酸化物を混合し反応させることによって得られることが知られている。
（Volgt,Kautsch.Gummi,Kunstsf.,29,17(1976)）。
【００１１】
本発明に使用するシラン架橋ポリエチレンは、基本骨格となるポリエチレンとして高密度ポリエチレン、線状低密度ポリエチレンなどを用いることができるが、耐薬品性や耐熱性などが高いという点から、高密度ポリエチレンを使用することが好ましい。
本発明のシラン架橋ポリエチレンには、公知の耐熱安定剤、耐候安定剤、滑材、酸化防止剤などが適量配合されていてもよい。
【００１２】
本発明の一方の素材として使用する活性シラン反応基を含むシラン架橋ポリエチレンは、厚みが３０〜１０００ミクロンの範囲のものを使用するが、とりわけ５０〜７００ミクロン厚のもが好ましい。
３０ミクロン以下の厚みであれば、加工性に乏しく、高強度で高接着性の材料を得ることができず、１０００ミクロン以上の厚みであれば、複合体の総厚みにもよるが、複合体の柔軟性が損なわれることになる。
【００１３】
本発明で他方の素材として用いるゴム材料は、白色充填剤又は有機過酸化物の少なくともいずれか一方を含むゴム組成物である。これらのゴム材料を使用する場合に、用いる原料ゴムについては特に限定されるものではない。
【００１４】
本発明のゴム材料に用いる白色充填剤としては、シリカ、タルク、クレー、シラン改質クレー、マイカ、シラン改質マイカ、炭酸カルシウム、炭酸マグネシウム、ケイ酸マグネシウムや硫酸バリウムなど汎用の充填剤が挙げられるが、シラン架橋ポリエチレンの活性シラン基との反応性を考慮すれば、シリカ、シラン改質クレーやシラン改質マイカが好ましい。
【００１５】
本発明のゴム材料に用いる有機過酸化物としては、ジクミルペルオキシド、ジーターシャリブチルペルオキシド、ジイソプロピルベンゼンヒドロキシペルオキシド、１，３−ビス（ターシャリブチルペルオキシイソプロピル）ベンゼン、ｎ−ブチルー４，４―ビス（ターシャリブチルペルオキシ）バレレートやターシャリブチルペルオキシベンゾエートなどが挙げられるが、反応効率が高いなどの点から、ジクミルペルオキシドが好ましい。
【００１６】
本発明のゴム材料には、公知の補強材、充填剤、加硫剤、加硫促進剤、老化防止剤、紫外線吸収剤、滑材、可塑剤、粘着付与剤及び難燃剤などが適量配合されていてもよい。
【００１７】
得られたゴム組成物は、シートや板状などの任意の積層可能な形状の未加硫ゴム材料に形成される。この未加硫ゴム材料の少なくとも片面とシラン架橋ポリエチレンとを積層し、直接加硫接着することでシラン架橋ポリエチレン樹脂/ゴム複合体を製造する。
また、上記複合体の製造に際しては、未加硫ゴム材料の少なくとも片面とシラン架橋ポリエチレンとを積層し、直接加硫したり、シラン架橋ポリエチレンと未加硫ゴム材料とを共押出によって積層化し、加硫することも可能である。
さらに、複合体の一例としてゴムホースを得るときには、予め成形したシラン架橋ポリエチレンホースの上に未加硫ゴム材料を被覆し、加硫して製造することもできる。
さらに詳細に述べると、シラン架橋ポリエチレン樹脂/ゴム複合体を内層側(流体通過側)として用いたゴムホースを製造するには、予め芯材を用いて成形したシラン架橋ポリエチレンホースの上に未加硫ゴム材料を被覆し、加硫して製造したり、外側層の未加硫ゴム材料と内側層のシラン架橋ポリエチレンを共押出によって積層化し、加硫することによって製造することが可能である。
【００１８】
上述するように本発明のシラン架橋ポリエチレン/ゴム複合体を得るには、シラン架橋ポリエチレンとゴム組成物を任意の形状で積層し、加熱下でゴムの加硫と同時に接着させるが、これら接着処理における加熱温度としては、シラン架橋ポリエチレンの軟化温度である１３０℃以上が好ましい。また、加硫の方法については、プレス加硫や蒸気加硫、熱風加硫、放射線加硫などが挙げられるが、特に限定されるものではない。
【００１９】
シラン架橋ポリエチレンとゴム材料との強力な接着力が得られる接着メカニズムについては明らかではないが、本発明に用いるシラン架橋ポリエチレンに導入されている活性シラン基とゴム材料中に含まれる有機過酸化物や白色充填剤などの配合薬品との相互作用だけでなく、シラン架橋ポリエチレンの製造工程で用いられる過酸化物の残渣とゴム材料中の原料ゴムとの反応などによるものと考えられる。
【００２０】
また、ゴム材料中に白色充填剤を用いた場合は、シリカなどの無機成分と活性シラン基の相互作用が高まるため、強固な接着力が得られると考えられる。
さらに、ゴム材料中に有機過酸化物を用いた場合は、シラン架橋ポリエチレン中のポリエチレン骨格とゴム材料中の原料ゴムとの共架橋が起こり、強力な接着力が得られると考えられる。
【発明の効果】
【００２１】
本発明の樹脂/ゴム複合体は、シラン架橋ポリエチレンと、ゴム配合薬品として白色充填剤又は有機過酸化物の少なくともいずれか一方を含むゴム材料とを加熱下に接着させることにより、両者を強固に接着一体化した製品とすることとなる。このような接着一体化製品は、シラン架橋ポリエチレンの本来有する優れた耐薬品性を有するとともに、加硫ゴムが本来有する弾力性のある柔軟性や耐熱性を相乗的に活用できた製品として、ゴムホース用途に限らず各種方面に使用が可能である。
【実施例】
【００２２】
以下の〔表１〕に示すゴム配合組成物を有する１０種類のゴム材料を調整し、それぞれ
２ミリ厚シート状の未加硫ゴム材料を成形し、実施例１〜１０とする。
【００２３】
【表１】
0005376788.tif 000002
【００２４】
実施例１〜１０で使用材料は以下の通りである。
１）ＥＰＤＭ：ＪＳＲ（株）製ＥＰ５７Ｃ、エチレンープロピレンージエン共重合体。
２）ＩＩＲ：ＪＳＲ（株）製クロロブチルＨＴ−１０６６、塩素化イソブチレンーイソプレン共重合体。
３）ＣＲ：デュポンダウエラストマー（株）製ネオプレンＷＸＪ、ポリクロロプレン。
４）ＮＢＲ：日本ゼオン（株）製ＮＩＰＯＬ１０４３、アクリロニトリルーブタジエン共重合体。
５）ステアリン酸：新日本理化（株）製。
６）酸化亜鉛：堺化学（株）製。
７）シリカ：ＰＰＧ industries.inc.製ハイシル２３３、二酸化ケイ素。
８）シラン処理クレー：Ｊ．Ｍ．Ｈｕｂｅｒ製Ｎｕｃaｐ２００、シラン処理ケイ酸アルミニウム。
９）シラン処理マイカ：白石カルシウム（株）製ＭＳ３２５Ａ、アミノシラン処理ケイ酸アルミニウム。
１０）タルク：日本ミストロン（株）製ミストロンベーパータルク、ケイ酸マグネシウム。
１１）クレー：白石カルシウム（株）製ハードトップクレーＳ、ケイ酸アルミニウム。
１２）炭酸カルシウム：丸尾カルシウム（株）製スーパーＳＳ。
１３）ＦＥＦカーボン：昭和キャボット（株）製ショウブラックＮ５５０。
１４）可塑剤Ａ：パラフィン系オイル。
１５）可塑剤Ｂ：菜種油。
１６）可塑剤Ｃ：ジオクチルフタレート。
１７）パーオキサイド：日本油脂（株）製  パークミルＤ、ジクミルペルオキシド。
１８）硫黄：細井化学工業（株）製。
１９）加硫促進剤ＴＴ：テトラメチルチウラムジスルフィド。
２０）加硫促進剤ＣＺ：Ｎ−シクロヘキシルー２−ベンゾチアゾリルスルフェンアミド。
２１）樹脂加硫剤：臭素化アルキルフェノールホルムアルデヒド樹脂。
２２）酸化マグネシウム：協和化学工業（株）製キョウワマグ１５０。
２３）加硫促進剤ＴＭＵ：トリメチルチオウレア。
【００２５】
シラン架橋ポリエチレン（三菱化学製「リンクロン」ＸＨＥ７４０Ｎ）を外径９ミリの芯材に溶融押出成形し、厚み２００ミクロンのホースを作製した。このホースに上記１０種類の未加硫ゴム材料を被覆し、１６０℃で４０分間蒸気加硫を施し、シラン架橋ポリエチレン/ゴム材料複合体を得た。
得られた複合体の接着性について、下記方法により評価した。
【００２６】
〔接着性評価方法〕
複合体から幅1インチのホースサンプルを切り出し、シラン架橋ポリエチレン/各種加硫ゴム複合体界面の剥離テストを行った。
加硫ゴムが凝集破壊を起こすほど強固に接着し、剥離強度が大きい場合は接着力良好（○印）、上記樹脂/ゴム複合体界面で剥離が起こり、剥離強度が小さい場合は接着力不良（×印）と評価した。
また、剥離テスト後のサンプルを確認し、樹脂側にゴムがどれぐらい残存しているかを調査した結果を「ゴム破壊割合（％）」とした。例えば、それが１００％であれば、上記シラン架橋ポリエチレン層と加硫ゴム層との界面における剥離が発生しなかったものと定義し、それが０％であれば、樹脂層/加硫ゴム層の界面における剥離だけと解釈することができる。
【００２７】
接着試験結果を〔表２〕に示した。
【００２８】
【表２】
0005376788.tif 000003
【００２９】
〔比較例Ａ〕
下記〔表３〕に示すゴム配合組成物を有する５種類のゴム材料を調整し(比較例１〜５
)、それぞれ２ミリ厚シート状の未加硫ゴム材料を用い複合体を成形した。
【００３０】
【表３】
0005376788.tif 000004
【００３１】
比較例１〜５の複合体の接着試験結果を〔表４〕に示す。
【表４】
0005376788.tif 000005
〔注〕
※  評価用サンプルは実施例と同様にして作製し、シラン架橋ポリエチレン/ゴム材料複合体を成形した。
【００３２】
〔比較例Ｂ〕
以下の〔表５〕に示すゴム組成物である４種類のゴム材料を調製し（比較例６〜１３）
、それぞれ２ミリ厚シート状の未加硫ゴム材料として複合体に用いた。
この比較例で用いる未変成のポリオレフィン系樹脂のうち、高密度ポリエチレン（表中では、「ＨＤＰＥ」と略称）は、押出成型用高密度ポリエチレン（比重０．９５８ｇ/ｃｍ３）、ポリブテン（表中の略称はＰＢ）は三井化学製ビューロンを用いた。
評価用サンプルは、実施例と同様にして作製し、ポリオレフィン系樹脂/ゴム材料複合体を得た。
【００３３】
【表５】
0005376788.tif 000006
【００３４】
得られた複合体の接着性について、表６に示した。
【００３５】
【表６】
0005376788.tif 000007
【００３６】
〔結果の総括〕
実施例は、いずれもポリオレフィン系樹脂としてシラン架橋ポリエチレンを用い、ゴム組成物として、白色充填剤又は有機過酸化物の少なくともいずれか一方を含むゴム材料を用いているが、シラン架橋ポリエチレンとゴム材料とが互いに剥離されにくい複合体となっている。
一方、比較例１〜５では、実施例と同じくシラン架橋ポリエチレンを用いているが、ゴム材料中に白色充填剤又は有機過酸化物のいずれか一方を含むゴム組成物を用いていないため、強固な接着力が得られていない。
また、比較例６〜１３においては、ゴム材料中に白色充填剤又は有機過酸化物のいずれか一方を含むゴム組成物を用いているが、未変成のポリオレフィン系樹脂として活性シラン反応基を含まない高密度ポリエチレンやポリブテンを用いているため、強固な接着性が得られていないことが確認できる。